(57)【要約】天候の影響に対して安定化された強化ポリアミド組成物であって、（ａ）その少なくとも５０重量％が半結晶質ポリアミドであるポリアミドを４０〜９５重量部と、（ｂ）強化材料を５〜６０重量部と、（ｃ）ヒンダードアミンの種類の有機ＵＶ安定剤の少なくとも１種を０．０５〜４重量部と、（ｄ）平均一次粒子サイズが少なくとも３０ｎｍのカーボンブラックを０．１〜５重量部とを含む。【特許請求の範囲】
【請求項１】
（ａ）その少なくとも５０重量％が半結晶質ポリアミドであるポリアミドを４０〜９５重量部と、
（ｂ）強化材料を５〜６０重量部と、
（ｃ）ヒンダードアミンのクラスからの有機ＵＶ安定剤の少なくとも１種を０．０５〜４重量部と、
（ｄ）平均一次粒子サイズが少なくとも３０ｎｍのカーボンブラックを０．１〜５重量部と、
を含む、天候の影響に対して安定化された強化ポリアミド組成物。
【請求項２】
０．０５〜４重量部の有機ＵＶ吸収剤を更に含む、請求項１に記載のポリアミド組成物。
【請求項３】
０．０５〜５重量部の無機ＵＶ吸収剤またはＵＶ遮蔽剤を更に含む、請求項１または２に記載のポリアミド組成物。
【請求項４】
半結晶質ポリアミドがＰＡ６、ＰＡ６６、ＰＡ４６、またはそれらの混合物である、請求項１〜３のいずれか一項に記載のポリアミド組成物。
【発明の詳細な説明】
【発明の詳細な説明】
【０００１】
本発明は天候の影響に対して安定化された強化ポリアミド組成物に関する。
【０００２】
それらの組成物は欧州特許第１１６２２３６号から知られている。この文献は、３０〜９０重量部の結晶性および非結晶性ポリアミドの混合物と１０〜７０重量部の強化材料からなる車両ミラー支持部品を明示しており、天候の影響に対する抵抗性を改善する成分および０．２〜５重量部のカーボンブラックが含まれている。カーボンブラックは６５〜８５ｎｍの凝集粒子サイズを有する。通常、カーボンブラックの凝集体は複数の一次粒子からなる。全ての凝集体が２種類の一次粒子だけからなるとすれば、それらの一次粒子の平均サイズは最大でも３２．５〜４２．５ｎｍであろう。しかし、実際には、２種類の粒子だけではなく３種類またはそれ以上の粒子の凝集が多数起こり、平均一次粒子サイズは２５ｎｍをはるかに下回るであろう。
【０００３】
それらの組成物は多くの用途で、天候、特にＵＶ線の影響に対する抵抗性が不十分であることが判明している。
【０００４】
本発明の目的は既知の組成物よりも優れた天候抵抗性、特により良好なＵＶ抵抗性を有するポリアミド組成物を提供することである。
【０００５】
この目的は、本発明によって達成され、組成物は、
（ａ）その少なくとも５０重量％が半結晶質ポリアミドであるポリアミドを４０〜９５重量部と、
（ｂ）強化材料を５〜６０重量部と、
（ｃ）ヒンダードアミンの種類から選ばれる有機ＵＶ安定剤の少なくとも１種を０．０５〜４重量部と、
（ｄ）平均一次粒子サイズが少なくとも３０ｎｍのカーボンブラックを０．１〜５重量部とを含む。
【０００６】
本発明による組成物は、一次カーボンブラック粒子が３０ｎｍより小さい平均サイズを有する同等の組成物よりも良好な天候抵抗性および特にＵＶ抵抗性を有することが見出された。
【０００７】
組成物は４０〜９５重量部、好ましくは５０〜９０重量部のポリアミドを含む。このポリアミドは少なくとも５０重量％の半結晶質ポリアミドである。本発明の範囲内の適切な半結晶質ポリアミドは、例えば脂肪族ポリアミド、例えばＰＡ−６、ＰＡ−１１、ＰＡ−１２、ＰＡ−４，６、ＰＡ−４，８、ＰＡ−４，１０、ＰＡ−４，１２、ＰＡ−６，６、ＰＡ−６，９、ＰＡ−６，１０、ＰＡ−６，１２、ＰＡ−１０，１０、ＰＡ−１２，１２、ＰＡ−６／６，６−コポリアミド、ＰＡ−６／１２−コポリアミド、ＰＡ−６／１１−コポリアミド、ＰＡ−６．６／１１−コポリアミド、ＰＡ−６，６／１２−コポリアミド、ＰＡ−６／６，１０−コポリアミド、ＰＡ−６，６／６．１０−コポリアミド、ＰＡ−４，６／６−コポリアミド、ＰＡ−６／６，６／６，１０−ターポリアミド、並びに、１，４−シクロヘキサンジカルボン酸と２，２，４−および２，４，４−トリメチルヘキサメチレンジアミンとから形成されるコポリアミド、イソフタル酸、ラウリンラクタムおよび３，５−ジメチル−４，４−ジアミノジシクロヘキシルメチレンから形成されるコポリアミド、イソフタル酸、ヘプタンジカルボン酸および／またはオクタンジカルボン酸、および、４，４−ジアミノジシクロヘキシルメタンから形成されるコポリアミド、カプロラクタム、イソフタル酸および／またはテレフタル酸、および、４，４−ジアミノジシクロヘキシルメタンから形成されるコポリアミド、カプロラクタム、イソフタル酸および／またはテレフタル酸、および、イソホロンジアミンから形成されるコポリアミド、イソフタル酸および／またはテレフタル酸および／または他の芳香族または脂肪族ジカルボン酸、任意選択的にアルキル−置換ヘキサメチレンジアミン、および、アルキル置換４，４−ジアミノジシクロヘキシルアミンから形成されるコポリアミド、また、前述のポリアミドのコポリアミドおよび混合物である。半結晶質ポリアミドはＰＡ６、ＰＡ６６、ＰＡ４６、またはそのコポリアミドであることが好ましい。
【０００８】
半結晶質ポリアミドのほかに、組成物のポリアミド部分は最大５０重量％の非結晶質ポリアミドを含むことができる。適切な非晶質ポリアミドは、示差走査熱量計によって予備加熱速度１６℃／分で測定して最大４．２Ｊ／ｇの溶融熱を有する。その例はイソフタル酸／テレフタル酸／ヘキサメチレンジアミン／ビス（３−メチル−４−アミノシクロヘキシル）メタン縮重合物、テレフタル酸／２，２，４−トリメチルヘキサメチレンジアミン／２，４，４−トリメチルヘキサメチレンジアミン縮重合物、イソフタル酸／ビス（３−メチル−４−アミノシクロヘキシル）メタン／オメガ−ラウリンラクタム縮重合物、イソフタル酸／テレフタル酸／ヘキサメチレンジアミン縮重合物、イソフタル酸／２，２，４−トリメチルヘキサメチレンジアミン／２，４，４−トリメチルヘキサメチレンジアミン縮重合物、イソフタル酸／テレフタル酸／２，２，４−トリメチルヘキサメチレンジアミン／２，４，４−トリメチルヘキサメチレンジアミン縮重合物、テレフタル酸／ビス（３−メチル−４−アミノシクロヘキシル）メタン／イプシロン−カプロラクタム縮重合物である。これらの縮重合物を形成するテレフタル酸成分および／またはイソフタル酸成分のベンゼン環がアルキル基または水素原子で置換された縮重合物が含まれる。２種またはそれ以上の前記非結晶質ポリアミドの混合物を使用することもできる。イソフタル酸／テレフタル酸／ヘキサメチレンジアミン／ビス（３−メチル−４−アミノシクロヘキシル）メタン縮重合物、イソフタル酸／テレフタル酸／ヘキサメチレンジアミン縮重合物、テレフタル酸／ビス（３−メチル−４−アミノシクロヘキシル）メタン／イプシロン−カプロラクタム縮重合物を使用することが好ましい。
【０００９】
組成物は５〜６０重量部、好ましくは１０〜５０重量部の強化材料を含む。適切な強化材料は、例えば無機充填剤、または有機もしくは無機繊維である。適切な充填剤または繊維は当業者に知られた材料、例えばガラス繊維、金属繊維、グラファイト繊維、アラミド繊維、ガラス球、ケイ酸アルミニウム、アスベスト、マイカ、粘土、焼成粘土およびタルク、およびこれらの材料の２種またはそれ以上の混合物である。本発明による組成物には少なくともガラス繊維が存在することが好ましい。
【００１０】
組成物は、ヒンダードアミン（ヒンダードアミン（光）安定剤）の種類からの少なくとも１種の有機ＵＶ安定剤を０．０５〜４重量部、好ましくは０．１５〜１．５重量部含む。（有機）ＵＶ安定剤は、それが組成物中に存在すると、天候状態、特にＵＶ線の影響に改善された抵抗性を付与する（有機）物質であると考えられる。これは組成物から作られた戸外使用物品、特に車両部品の実用性を高める。
【００１１】
本発明による組成物用途のヒンダードアミン（ＨＡＬＳまたはＨＡＳ）の種類からの適切な有機ＵＶ安定剤は、例えば置換ピペリジン化合物から誘導されたＨＡＬＳ／ＨＡＳ化合物、特にアルキル置換ピペリジルもしくはピペラジノン化合物および置換アルコキシペリジニル化合物から誘導された任意の化合物である。それらの化合物の例は、
−２，２，６，６−テトラメチル−４−ピペリジノン、
−２，２，６，６−テトラメチル−４−ピペリジノール、
−ビス−（２，２，６，６−テトラメチル−４−ピペリジニル）−セバカート（Ｔｉｎｕｖｉｎ（登録商標）７７０）、
−２，２，６，６−テトラメチル−４−ピペリジノールと脂肪酸のエステルの混合物（Ｃｙａｓｏｒｂ（登録商標）ＵＶ３８５３）、
−ビス−（２，２，６，６−テトラメチル−４−ピペリジニル）−サクシナート（Ｔｉｎｕｖｉｎ（登録商標）７８０）、
−ビス−（１−オクチロキシ−２，２，６，６−テトラメチル−４−ピペリジニル）−セバカート（Ｔｉｎｕｖｉｎ（登録商標）１２３）、
−ビス−（１，２，２，６，６−ペンタメチル−４−ピペリジニル）−セバカート（Ｔｉｎｕｖｉｎ（登録商標）７６５）、
−テトラキス−（２，２，６，６−テトラメチル−４−ピペリジル）−１，２，３，４−ブタン−テトラカルボキシラート、
−Ｎ−ブチル−２，２，６，６−テトラメチル−４−ピペリジナミン、
−Ｎ，Ｎ’−ビス−（２，２，６，６−テトラメチル−４−ピペリジル）−へキサンー１，６−ジアミン、
−２，２’−［（２，２，６，６−テトラメチル−４−ピペリジニル）−イミノ］−ビス−［エタノール］、
−５−（２，２，６，６−テトラメチル−４−ピペリジニル）−２−シクロ−ウンデシル−オキサゾール）（Ｈｏｓｔａｖｉｎ（登録商標）Ｎ２０）、
−２，２，４，４−テトラメチル−２１−オキソ−７−オキサ−３，２０−ジアザジスピロ［５，１，１１，２］−ヘネイコサン−２０−プロピオン酸ドデシルエステルと、２，２，４，４−テトラメチル−２１−オキソ−７−オキサ−３，２０−ジアザジスピロ［５，１，１１，２］−ヘネイコサン−２０−プロピオン酸テトラデシルエステル（Ｈｏｓｔａｖｉｎ（登録商標）Ｎ２４）との混合物、
−ｄｉａｃｅｔａｍ（登録商標）５（ＣＡＳ登録番号：７６５０５−５８−３）、
−プロパンジオン酸、［（４−メトキシフェニル）メチレン］−、ビス（１，２，２，６，６−ペンタメチル−４−ピペリジニル）エステル（Ｓａｎｄｕｖｏｒ（登録商標）ＰＲ３１）、
−１，３−ベンゼンジカルボキシアミド、Ｎ，Ｎ’−ビス（２，２，６，６−テトラメチル−４−ピペリジニル）（Ｎｙｌｏｓｔａｂ（登録商標）Ｓ−ＥＥＤ）、
−３−ドデシル−１−（２，２，６，６−テトラメチル−４−ピペリジル）−ピロリジン−２，５−ジオン（Ｃｙａｓｏｒｂ（登録商標）ＵＶ３５８１）、
−ホルムアミド、Ｎ，Ｎ’−１，６−ヘキサンジイルビス［Ｎ−（２，２，６，６−テトラメチル−４−ピペリジニル（Ｕｖｉｎｕｌ（登録商標）４０５０Ｈ）、
−３−ドデシル−１−（１，２，２，６，６−ペンタメチル−４−ピペリジル）−ピロリジン−２，５−ジオン（Ｃｙａｓｏｒｂ（登録商標）ＵＶ３６４１）、
−１，５−ジオキサスピロ（５，５）ウンデカン３，３−ジカルボン酸、ビス（２，２，６，６−テトラメチル−４−ペリジニル）エステル（Ｃｙａｓｏｒｂ（登録商標）ＵＶ５００）、
−１，５−ジオキサスピロ（５，５）ウンデカン３，３−ジカルボン酸、ビス（１，２，２，６，６−ペンタメチル−４−ペリジニル）エステル（Ｃｙａｓｏｒｂ（登録商標）ＵＶ５１６）、
−ビス（１，２，２，６，６−ペンタメチル−４−ピペリジニル）（３，５−ジ−ｔ−ブチル−４−ヒドロキシベンジル）−ブチルプロパンジオアート（Ｔｉｎｕｖｉｎ（登録商標）１４４）、
−テトラキス−（１，２，２，６，６−ペンタ−メチル−４−ピペリジル）−１，２，３，４−ブタン−テトラ−カルボキシラート（ＡＤＫ  ＳＴＡＢ  ＬＡ−５２）、
−１，２，３，４−ブタンテトラカルボン酸、テトラキス（２，２，６，６−テトラメチル−４−ピペリジニル）エステル（ＡＤＫ  ＳＴＡＢ  ＬＡ−５７）、
−１，２，３，４−ブタン−テトラカルボン酸−１，２，３−トリス（１，２，２，６，６−ペンタメチル−４−ピペリジニル）−４−トリデシルエステル（ＡＤＫ  ＳＴＡＢ  ＬＡ−６２）、
−８−アセチル−３−ドデシル−７，７，９，９−テトラメチル−１，３，８−トリアザスピロ（４，５）デカン−２，４−ジオン（Ｔｉｎｕｖｉｎ（登録商標）４４０）、
−Ｎ−２，２，６，６−テトラメチル−４−ピペリジニル−Ｎ−アミノ−オキサミド（Ｌｕｃｈｅｍ（登録商標）ＨＡＲ１００）、
−４−アクリロイロキシ−１，２，２，６，６−ペンタメチル−４−ピペリジン、
−１，５，８，１２−テトラキス［２’，４’−ビス（１”，２”，２”，６”，６”−ペンタメチル−４”−ピペリジニル（ブチル）アミノ）−１’，３’，５’−トリアジン−６’−イル］−１，５，８，１２−テトラアザドデカン、
−１，１’−（１，２−エタン−ジ−イル）−ビス−（３，３’，５，５’−テトラ−メチル−ピペラジノン）（Ｇｏｏｄｒｉｔｅ（登録商標）３０３４）、
−プロパンアミド、２−メチル−Ｎ−（２，２，６，６−テトラメチル−４−ピペリジニル）−２−［（２，２，６，６−テトラメチル−４−ピペリジニル）アミノ］（Ｓｕｍｉｓｏｒｂ（登録商標）ＴＭ−０６１）、
−Ｎ−（２−ヒドロキシエチル）−２，２，６，６−テトラメチル−４−ピペリジノールと琥珀酸のオリゴマー（Ｔｉｎｕｖｉｎ（登録商標）６２２）、
−ポリ［［６−［（１，１，３，３−テトラメチルブチル）アミノ］−ｓ−トリアジン−２，４−ジイル］［２，２，６，６−テトラメチル−４−ピペリジニル］イミノ］ヘキサメチレン［（２，２，６，６−テトラメチル−４−ピペリジニル）イミノ］］（Ｃｈｉｍａｓｓｏｒｂ（登録商標）９４４）、
−ポリ［（６−モルホリン−Ｓ−トリアジン−２，４−ジイル）［（２，２，６，６−テトラメチル−４−ピペリジニル）−イミノ］ヘキサメチレン−［（２，２，６，６−テトラメチル−４−ピペリジニル）−イミノ］］（Ｃｙａｓｏｒｂ（登録商標）ＵＶ−３３４６）、
−ポリ［（６−モルホリノ−ｓ−トリアジン−２，４−ジイル）［１，２，２，６，６−ペンタ−メチル−４−ピペリジル］イミノ］−ヘキサメチレン［（２，２，６，６テトラ−メチル−４−ピペリジル）イミノ］］（Ｃｙａｓｏｒｂ（登録商標）ＵＶ−３５２９）、
−ポリメチルプロピル−３−オキシ−［４（２，２，６，６−テトラメチル）−ピペリジニル］−シロキサン（Ｕｖａｓｉｌ（登録商標）２９９）、
−α−メチルスチレンとｎ−（２，２，６，６−テトラメチル−ピペリジニル）−４−マレイミドとＮ−ステアリル−マレイミドのコポリマー（Ｌｏｗｉｌｉｔｅ（登録商標）６２）、
−１，２，３，４−ブタンテトラカルボン酸、β，β，β’，β’−テトラメチル−２，４，８，１０−テトラオキサスピロ［５，５］ウンデカン−３，９−ジエタノール、１，２，２，６，６−ペンタメチル−４−ピペリジニルエステルとのポリマー（Ｍａｒｋ（登録商標）ＬＡ６３）、
−１，２，３，４−ブタンテトラカルボン酸、β，β，β’，β’−テトラメチル−２，４，８，１０−テトラオキサスピロ［５，５］ウンデカン−３，９−ジエタノール、２，２，６，６−テトラメチル−４−ピペリジニルエステルとのポリマー（Ｍａｒｋ（登録商標）ＬＡ６８）、
−７−オキサ−３，２０−ジアザジスピロ［５，１，１１，２］ヘネイコサン−２１−オン、２，２，４，４−テトラメチル−２０−（オキシラニルメチル）のオリゴマー（Ｈｏｓｔａｖｉｎ（登録商標Ｎ３０）、
−１，３，５−トリアジン−２，４，６−トリアミン、Ｎ，Ｎ’’’−［１，２−エタンジイルビス［［［４，６−ビス［ブチル（１，２，２，６，６−ペンタメチル−４−ピペリジニル）アミノ］−１，３，５−トリアジン−２−イル］イミノ］−３，１−プロパンジイル］］−ビス［Ｎ’，Ｎ”−ジブチル−Ｎ，Ｎ”−ビス（１，２，２，６，６−ペンタメチル−４−ピペリジニル）（Ｃｈｉｍａｓｓｏｒｂ（登録商標）１１９）、
−１，３−プロパンジアミン、Ｎ，Ｎ−１，２−エタンジイルビス−、２，４，６−トリクロロ−１，３，５−トリアジンとのポリマー、Ｎ−ブチル−２，２，６，６−テトラメチル−４−ピペリジナミンとの反応生成物（Ｕｖａｓｏｒｂ（登録商標）ＨＡ８８）、
−１，６−ヘキサンジアミン、２，４，６−トリクロロ−１，３，５−トリアジンを有するＮ，Ｎ’−ビス（２，２，６，６−テトラメチル−４ピペリジニル）−ポリマー、Ｎ−ブチル−１−ブタンアミンとＮ−ブチル−２，２，６，６−テトラメチル−４−ピペリジナミンとの反応生成物（Ｃｈｉｍａｓｓｏｒｂ（登録商標）２０２０）、
−２，９，１１，１３，１５，２２，２４，２６，２７，２８−デカアザトリシクロ［２１，３，１，１１０，１４］オクタコサ−１（２７），１０，１２，１４（２８）、２３，２５−ヘキサエン−１２，２５−ジアミン、Ｎ、Ｎ’−ビス（１，１，３，３−テトラメチルブチル）−２，９，１５，２２−テトラキス（２，２，６，６−テトラメチル−４−ピペリジニル）−（Ｃｈｉｍａｓｓｏｒｂ（登録商標）９６６）、
−１，１’，１”−（１，３，５−トリアジン−２，４，６−トリイルトリス（（シクロヘキシルイミノ）−２，１−エタンジイル）トリス（３，３，５，５−テトラメチルピペラジノン）（Ｇｏｏｄｒｉｔｅ（登録商標）３１５０）、
−１，１’，１”−（１，３，５−トリアジン−２，４，６−トリイルトリス（（シクロヘキシルイミノ）−２，１−エタンジイル）トリス（３，３，４，５，５−テトラメチルピペラジノン）（Ｇｏｏｄｒｉｔｅ（登録商標）３１５９）、
−Ｔｉｎｕｖｉｎ（登録商標）ＮＯＲ３７１、
−Ｕｖｉｎｕｌ（登録商標）５０５０Ｈである。
【００１２】
驚くべきことに、上述の有機ＵＶ安定剤が組成物に存在する場合、平均で少なくとも３０ｎｍの比較的大きな一次カーボンブラック粒子の存在は、より小さな一次カーボンブラック粒子を使用するときよりも、良好な結果で天候の影響への抵抗性を望ましく改善することが見出された。有機ＵＶ安定剤が存在しない組成物において、平均一次粒子サイズが３０ｎｍより小さなカーボンブラックは、平均一次粒子サイズが３０ｎｍより大きなカーボンブラックよりもまさしく良好なＵＶ抵抗性を付与するので、これは全く驚くべきことである。
【００１３】
組成物は、平均一次粒子サイズが少なくとも３０ｎｍのカーボンブラックを０．１〜５重量部、好ましくは０．２５〜２．５重量部含む。平均サイズは少なくとも４０ｎｍであることが好ましく、少なくとも５０ｎｍが最も好ましい。平均粒子サイズの上限として、１５０ｎｍを選択することが好ましく、１２０ｎｍがさらに好ましい。カーボンブラックの平均一次粒子サイズが前記限界以外であれば、本発明の効果はなく、または僅かしかない。上述の要件を満たすカーボンブラックの種類は、例えばＢｌａｃｋ  Ｐｅａｒｌｓ１２０（７５ｎｍ）、Ｅｌｆｔｅｘ１２０（６０ｎｍ）（いずれもＣａｂｏｔ製）およびＰｒｉｎｔｅｘ２５（５６ｎｍ）、Ｐｒｉｎｔｅｘ１２（７５ｎｍ）およびＦｌａｍｍｒｕｓｓ１０１（９５ｎｍ）（全てＤｅｇｕｓｓａ製）である。括弧内の数字は平均一次粒子サイズを示す。
【００１４】
ヒンダードアミン化合物（ＨＡＬＳまたはＨＡＳ）の種類の有機ＵＶ安定剤に加えて、ＵＶ吸収剤の種類からの１種または複数の有機安定剤も、０．０５〜４重量部、好ましくは０．１〜２．５重量部組成物に存在することが好ましい。ヒンダードアミンの種類の有機安定剤と共にこのＵＶ吸収剤が存在することは、天候の影響、特にＵＶ線への抵抗性を相乗的に改善する。有機ＵＶ吸収剤の例は、ベンゾトリアゾール、ベンゾフェノン、トリアジン、フェニルサリシラート、アニリド、およびシアノアクリラートである。
【００１５】
２−（２’−ヒドロキシ−３’，５’−ジ−ｔ−ブチル−フェニル）−ベンゾトリアゾール（Ｔｉｎｕｖｉｎ（登録商標）３２０）、２−（２’−ヒドロキシ−３’−ｔ−ブチル−５’−メチルフェニル）−５−クロロベンゾトリアゾール（Ｔｉｎｕｖｉｎ（登録商標）３２６）、２−（３’，５’−ジ−ｔ−ブチル−２’−ヒドロキシフェニル）−５−クロロベンゾトリアゾール（Ｔｉｎｕｖｉｎ（登録商標）３２７）、２−（２’−ヒドロキシ−３’，５’−ジ−ｔ−アミル−フェニル）−ベンゾトリアゾール（Ｔｉｎｕｖｉｎ（登録商標）３２８、Ｃｙａｓｏｒｂ（登録商標）ＵＶ−２３３７）、２−（２’−ヒドロキシ−５’−メチル−フェニル）−ベンゾトリアゾール（Ｔｉｎｕｖｉｎ（登録商標）ｐ）、２−（２−ヒドロキシ−５−ｔ−オクチルフェニル）−ベンゾトリアゾール（Ｔｉｎｕｖｉｎ（登録商標）３２９、Ｃｙａｓｏｒｂ（登録商標）ＵＶ−５４１１）、ベンゼンプロパノン酸、３−（２Ｈ−ベンゾトリアゾール−２−イル）−５−（１，１−ジメチルエチル）−４−ヒドロキシ−１，６−ヘキサンジイルエステル（Ｔｉｎｕｖｉｎ（登録商標）８４０）、フェノール、２−（２Ｈ−ベンゾトリアゾール−２−イル）−４−（１，１−ジメチルエチル）−６−（２−メチルプロピル）（Ｔｉｎｕｖｉｎ（登録商標）３５０）、ビス［２−ヒドロキシ−５ｔ−オクチル−３−（ベンゾトリアゾール−２−イル）フェニル］メタン（Ｔｉｎｕｖｉｎ（登録商標）３６０）、２−［２−ヒドロキシ−３，５−ジ（１，１−ジメチルベンジル）フェニル］２Ｈ−ベンゾトリアゾール（Ｔｉｎｕｖｉｎ（登録商標）２３４）、ビス［２−ヒドロキシ−５−メチル−３−（ベンゾトリアゾール−２−イル）フェニル］メタン（Ｍｉｘｘｉｍ（登録商標）ＢＢ／２００）、２−ヒドロキシ−４−（オクチロキシ）ベンゾフェノン（Ｃｙａｓｏｒｂ（登録商標）ＵＶ−５３１）、２−［４，６−ジフェニル−１，３，５−トリアジン−２−イル］−５−（ヘキシル）オキシ−フェノール（Ｔｉｎｕｖｉｎ（登録商標）１５７７）、２−［４，６−ビス（２，４−ジメチルフェニル）−１，３，５−トリアジン−２−イル］−５−（オクチロキシ）フェノール（Ｃｙａｓｏｒｂ（登録商標）ＵＶ−１１６４）、２−エトキシ−５−ｔ−ブチル−２’−エチル−オキサルアニリド（Ｔｉｎｕｖｉｎ（登録商標）３１５、Ｓａｎｄｕｖｏｒ（登録商標）ＥＰＵ）、２−エチル，２’−エトキシ−オキサルアニリド（Ｔｉｎｕｖｉｎ（登録商標）３１２、Ｓａｎｄｕｖｏｒ（登録商標）ＶＳＵ）、２，２’−（１，４−フェニレン）ビス［４Ｈ−３，１−ベンゾキサジン−４−オン］（Ｃｙａｓｏｒｂ（登録商標）ＵＶ−３６３８）、プロパンジオン酸、［（４−メトキシフェニル）−メチレン］−ジメチルエステル（Ｈｏｓｔａｖｉｎ（登録商標）ＰＲ−２５）、テトラ−エチル−２，２’−（１，４フェニレン−ジメチリデン）−ビスマロナート（Ｈｏｓｔａｖｉｎ（登録商標）Ｂ−ＣＡＰ  ＸＰ）を使用することが好ましい。
【００１６】
さらに、ヒンダードアミンの種類の有機ＵＶ安定剤および有機ＵＶ吸収剤に加えて、場合によって、無機ＵＶ吸収剤および／または無機ＵＶ遮蔽剤も組成物の部分を形成することができる。無機顔料はこの機能を満たす。
【００１７】
例は、二酸化チタン（光化学的に不活性な形）、酸化亜鉛、酸化マグネシウム、炭酸カルシウムである。
【００１８】
ＨＡＬＳ／ＨＡＳの種類の有機安定剤と共にこれらの無機官能性成分が存在することは、天候の影響、特にＵＶ線への抵抗性への効果を相乗的に改善する。
【００１９】
また、組成物は酸化防止剤として知られる物質を少量含むこともできる。それらの物質はそれ自体既知であり、例えば熱、光、それによって形成されたラジカルの影響の結果の劣化を防ぐことが意図されている。本発明による組成物にも使用することのできる既知の酸化防止剤は、例えばヒンダードフェノール（フェノール酸化防止剤）、銅塩、およびハロゲン化物、好ましくは臭化物とヨウ化物、および銅塩とハロゲン化物の混合物、例えばヨウ化銅／ヨウ化カリウム組成物、また、亜リン酸塩、ホスホナイト、チオエーテル、およびヒンダードベンゾアートである。
【００２０】
特定の成分に加えて、組成物は、特定のカーボンブラックと有機ＵＶ安定剤の存在と共に得られる所望の特性に悪影響を与えない限り、当業者に知られている、離型剤、難燃剤、衝撃強度改善剤、発泡剤などのポリアミド組成物など他の成分を含むことができる。
【００２１】
本発明による組成物は、組成物を作るためにそれ自体既知である技術によって、成分を適切な手順、例えば押出機で混合することによって、製造することができる。
【００２２】
本発明による組成物は、自動車部品として、例えばドアハンドル、ミラーケース、ルーフレール、風防ワイパーアーム、および装飾部品として使用することができ、また、芝刈り機のモーターケース、および庭および農業機械の他のカバー部品として使用することができる。
【実施例】
【００２３】
本発明は、以下の実施例に基づいて明らかにされるであろうが、それらに限定されるものではない。
【００２４】
実施例および比較実験において、表１に記載した材料を使用した。示した量は重量部である。
【００２５】
【表１】
2006519909.tif 000002
【００２６】
（実施例１および比較実験Ａ〜Ｃ）
表２で特定した組成物を３０ｍｍＺＳＫ押出機で混合した。押出機のバレル温度は２６０℃、速度は２００ｒｐｍ、スループットは１７ｋｇ／時間であった。強化材料以外、全ての成分は投入口で計量した。強化材料は溶融物に側部から計量添加した。カーボンブラックはマスターバッチ（２０質量％のカーボンブラック、８０質量％のポリアミド６）により計量した。
【００２７】
紐状の混合された材料を冷却し、顆粒状に破砕した。次いで、顆粒を真空中８０℃で２４時間乾燥した。
【００２８】
織物シート（テクスチャーＮ１１４）を射出成形機（Ｓｔｏｒｋ３００、スクリュー直径５２ｍｍ）を用いて顆粒から射出成形した。射出成形機のバレル温度は２８５℃、成形温度は８０℃であった。
【００２９】
得られた射出成形シートは、ＩＳＯ４８９２−２に従い、モデルＣｉ６５Ａ  Ｗｅａｔｈｅｒ−Ｏｍｅｔｅｒで、以下の設定を用いて加速老化試験を行った。
−黒パネル温度（℃）：                        ７０
−照射強度（３４０ｎｍ）（Ｗ／ｍ２／ｎｍ）：  ０、５５
−濡れサイクル（乾燥／濡れ）（分／分）：      １０２／１８
−相対湿度（乾燥期間の終点）（％）：          ５０
−連続露出
【００３０】
老化工程は、ＤＩＮ５０３３（ＣＩＥ  Ｌａｂ、Ｄ６５、１０°、４５／０）に従って露出シート（デルタＥ）の装置化された色彩測定によって監視した。
【００３１】
老化の結果も表２に示す。
【００３２】
【表２】
2006519909.tif 000003
【００３３】
実施例１と比較実験Ａの比較から、本発明による組成物が、予期しなかった有意に改善された天候安定性、特にＵＶ安定性を有することが示される。比較実験ＢとＣの比較から、有機ＵＶ安定剤としてヒンダードアミンを含まない組成物において、粒子サイズが３０ｎｍよりも小さいカーボンブラックは、粒子サイズが３０ｎｍよりも大きなカーボンブラックよりも良好なＵＶ抵抗性を与えることが示される。
【国際調査報告】
2006519909.tif 000004
2006519909.tif 000005